СПОСОБ ПОЛУЧЕНИЯ МЕТАЛЛООБМЕННЫХ МЕТАЛЛОАЛЮМОФОСФАТОВ ПОСРЕДСТВОМ ИОННОГО ОБМЕНА В ТВЕРДОМ СОСТОЯНИИ ПРИ НИЗКИХ ТЕМПЕРАТУРАХ

1. Способ получения металлообменного кристаллического микропористого металлоалюмофосфата или смесей, содержащих металлообменные микропористые металлоалюмофосфатные материалы, включающий стадии:
обеспечения сухой смеси, содержащей
a) одно или более металлоалюмофосфатных исходных материалов, которые проявляют ионообменную способность, и
b) одно или более соединений металлов;
нагревания смеси в газообразной атмосфере, содержащей аммиак, до температуры и в течение времени, достаточных для инициации и осуществления ионного обмена в твердом состоянии ионов соединения металла и ионов кристаллического микропористого материала;
и получения металлообменного микропористого металлоалюмофосфатного материала или смесей, содержащих металлообменный микропористый металлоалюмофосфатный материал.
2. Способ по п. 1, в котором один или более металлоалюмофосфатных исходных материалов содержат один или более металлов, выбранных из группы кремния, титана, олова, цинка, магния, марганца, кобальта или железа.
3. Способ по п. 1, в котором один или более металлоалюмофосфатных исходных материалов имеют каркасную структуру с обозначением СНА, AEI, AFI, AEL, AST, AFR, AFO и FAU.
4. Способ по п. 1, в котором один или более металлоалюмофосфатных исходных материалов выбирают из группы, состоящей из SAPO-34, SAPO-44, SAPO-18, или их комбинаций.
+
+
4
5. Способ по п. 1, в котором один или более микропористых металлоалюмофосфатных исходных материалов находятся в H или NH форме.
6. Способ по п. 1, в котором один или более микропористых металлоалюмофосфатных исходных материалов содержат органический структурообразующий агент.
7. Способ по п. 1, в котором одно или более соединений металлов в сухой смеси выбирают из группы оксидов металлов, нитратов металлов, фосфатов металлов, сульфатов металлов, оксалатов металлов, ацетатов металлов или их комбинаций.
8. Способ по п. 1, в котором металлы в одном или более соединениях металлов выбирают из группы Fe, Со, Cu.
9. Способ по п. 1, в котором одно или более соединений металлов состоят из оксидов Fe и/или Cu.
10. Способ по п. 1, в котором одним или более соединениями металлов являются Cu(I) оксид и/или Cu(II) оксид.
11. Способ по п. 1, в котором содержание аммиака в атмосфере составляет от 1 до 5000 об. частей на миллион.
12. Способ по п. 1, в котором кислород содержится в атмосфере в количестве 10 об.% или менее.
13. Способ по п. 1, в котором газообразная атмосфера содержит 5 об.% воды или менее.
14. Способ по п. 1, в котором смесь нагревают в газообразной атмосфере, содержащей аммиак, до температуры менее 300°C.
15. Способ по любому из пп. 1-14, в котором смесь нагревают в газообразной атмосфере, содержащей аммиак, до температуры от 100°C до 250°C.
16. Металлообменный микропористый металлоалюмофосфатный материал или смеси металлообменных микропористых металлоалюмофосфатных материалов, полученные способом по любому из пп. 1-15.
17. Способ удаления оксидов азота из выхлопного газа посредством селективного каталитического восстановления восстановителем, включающий контакт выхлопного газа с катализатором, содержащим металлообменный кристаллический микропористый металлоалюмофосфатный материал или смеси металлообменных кристаллических микропористых металлоалюмофосфатных материалов, полученные способом по любому из пп. 1-15.
18. Способ по п. 17, в котором восстановителем является аммиак или его предшественник.
19. Способ по п. 17, в котором восстановитель содержит углеводороды.